(57)【要約】【課題】出射偏光の乱れが生じにくいディスプレイ用の前面板を提供する。【解決手段】第１の表面および第２の表面を有するガラス基板と、前記第２の表面の周縁部の少なくとも一部に設置されたセラミック層とを有するディスプレイ用の前面板であって、面内の応力ひずみムラが有意に抑制されていることを特徴とするディスプレイ用の前面板。【選択図】図１
2011209695.tif 000002
【特許請求の範囲】
【請求項１】
第１の表面および第２の表面を有するガラス基板と、前記第２の表面の周縁部の少なくとも一部に設置されたセラミック層とを有するディスプレイ用の前面板であって、
全面白色発光状態にされ、かつ前記白色発光を偏光して放射している表示パネルと、前記偏光された白色発光の光に対して直交ニコル条件に設定された偏光板と、面内輝度測定装置とがこの順に配置された測定系において、当該前面板を、前記第２の表面が前記表示パネルと対面するようにして、前記表示パネルと前記偏光板の間に配置し、
前記表示パネルと当該前面板の間の距離を５０ｍｍとし、当該前面板と前記輝度測定装置の間の距離を１ｍとし、当該前面板および前記偏光板を透過した透過光の光量を、当該前面板の面内にわたって前記輝度測定装置で測定したとき、
当該前面板が存在しない場合の直交ニコル条件での光の光量を０とし、平行ニコル条件での光の光量を１００％とした場合、前記透過光の光量の最大値Ｔｍａｘと最小値Ｔｍｉｎの差（ΔＴ）が、０．４％以下であることを特徴とするディスプレイ用の前面板。
【請求項２】
さらに、前記透過光の光量の最大値Ｔｍａｘが０．５％以下であることを特徴とする請求項１に記載のディスプレイ用の前面板。
【請求項３】
前記セラミック層は、前記ガラス基板の前記第２の表面の周縁部の全周にわたって設置されていることを特徴とする請求項１または２に記載のディスプレイ用の前面板。
【請求項４】
前記セラミック層は、黒色であることを特徴とする請求項１乃至３のいずれか一つに記載のディスプレイ用の前面板。
【請求項５】
前記第１の表面および第２の表面の少なくとも一方に、機能膜が設置されていることを特徴とする請求項１乃至４のいずれか一つに記載のディスプレイ用の前面板。
【請求項６】
前記機能膜は、前記ガラス基板の前記第１の表面に設置された反射防止膜であることを特徴とする請求項５に記載のディスプレイ用の前面板。
【請求項７】
表示パネルと、該表示パネルの前方に設置された前面板とを有するディスプレイ装置であって、
前記前面板は、請求項１乃至６のいずれか一つに記載の前面板であり、
前記前面板は、前記ガラス基板の前記第２の表面の側が前記表示パネルと対面するように設置されることを特徴とするディスプレイ装置。
【請求項８】
当該ディスプレイ装置は、３Ｄ（３次元）機能を有することを特徴とする請求項７に記載のディスプレイ装置。
【請求項９】
前記表示パネルは、液晶ディスプレイ、プラズマディスプレイ、および有機ＥＬディスプレイのうちのいずれか一つを有することを特徴とする請求項７または８に記載のディスプレイ装置。
【請求項１０】
ガラス基板と、前記ガラス基板の外縁部の少なくとも一部に設置されたセラミック層とを有するディスプレイ用前面板の製造方法であって、
（ａ）第１の表面および第２の表面を有するガラス基板を準備するステップと、
（ｂ）前記ガラス基板の第２の表面の周縁部の少なくとも一部に、セラミック粒子を含む組成物を設置するステップと、
（ｃ）前記組成物が設置されたガラス基板を加熱して、セラミック層を形成するステップと、
（ｄ）前記ガラス基板を冷却するステップであって、この際に、前記第１の表面は、均一に冷却されるステップと、
を有する製造方法。
【請求項１１】
前記（ｄ）の前記ガラス基板を冷却するステップは、前記ガラス基板の前記第１の表面全体が、同一の冷却履歴を受けるように冷却されることを特徴とする請求項１０に記載の製造方法。
【請求項１２】
前記（ｄ）の前記ガラス基板を冷却するステップは、前記ガラス基板の前記第１の表面が、全体にわたって冷却部材と接触するようにして冷却されることを特徴とする請求項１１に記載の製造方法。
【請求項１３】
前記冷却部材は、複数のローラを備え、前記ガラス基板は、前記複数のローラ上を搬送されることにより冷却され、
前記ガラス基板は、前記第１の表面の全ての領域が、前記複数のローラのいずれかと接触するようにして、搬送されることを特徴とする請求項１２に記載の製造方法。
【請求項１４】
前記複数のローラは、前記ガラス基板と当接される表面に、１ｍｍ以上の段差を有さないことを特徴とする請求項１３に記載の製造方法。
【請求項１５】
前記（ｄ）の前記ガラス基板を冷却するステップは、さらに、前記ガラス基板の前記複数のローラとは反対の側に設置された複数のノズルにより、前記ガラス基板の前記第２の表面に、冷却風を吹き付けるステップを有することを特徴とする請求項１３または１４に記載の製造方法。
【請求項１６】
前記（ｄ）の前記ガラス基板を冷却するステップは、さらに、前記ガラス基板の前記第１の側に設置された複数のノズルにより、前記ガラス基板の前記第１の表面に、冷却風を吹き付けるステップを有することを特徴とする請求項１５に記載の製造方法。
【請求項１７】
前記（ｂ）のセラミック粒子を含む組成物を設置するステップは、前記ガラス基板の前記第２の表面に、前記セラミック粒子を含むインクをスクリーン印刷するステップを有することを特徴とする請求項１０乃至１６のいずれか一つに記載の製造方法。
【請求項１８】
前記インクは、有機ビヒクル中に混合、分散されたセラミック粒子の固形成分を有することを特徴とする請求項１７に記載の製造方法。
【請求項１９】
前記セラミック粒子の固形成分は、銅（Ｃｕ）、クロム（Ｃｒ）、鉄（Ｆｅ）、コバルト（Ｃｏ）、ニッケル（Ｎｉ）、およびマンガン（Ｍｎ）から選ばれた１種の金属の酸化物、またはこれらの金属の複合酸化物を含むことを特徴とする請求項１８に記載の製造方法。
【請求項２０】
前記（ｃ）のステップは、前記組成物が設置されたガラス基板を、５００℃〜６５０℃の範囲で加熱するステップを有することを特徴とする請求項１０乃至１９のいずれか一つに記載の製造方法。
【請求項２１】
（ｅ）前記ガラス基板の第１の表面および／または第２の表面に、機能膜を設置するステップ
をさらに有することを特徴とする請求項１０乃至２０のいずれか一つに記載の製造方法。
【請求項２２】
ガラス基板と、前記ガラス基板の外縁部の少なくとも一部に設置されたセラミック層とを有するディスプレイ用前面板を製造するための製造装置であって、
当該装置は、
第１の表面および第２の表面を有するガラス基板を加熱する加熱区画と、
前記ガラス基板を冷却する冷却区画と、
を有し、
前記加熱区画では、前記ガラス基板の前記第２の表面の周縁部の少なくとも一部に設置された、セラミック粒子を含む組成物が加熱され、セラミック層が形成され、
前記冷却区画では、前記セラミック層が形成された前記ガラス基板が冷却され、
前記冷却区画は、前記ガラス基板の前記第１の表面側に配置された複数のローラを備え、前記ガラス基板は、前記複数のローラ上を搬送されることにより冷却され、
前記ガラス基板は、前記冷却区画において、前記第１の表面の全ての領域が、前記複数のローラのいずれかと接触して、前記ガラス基板の前記第１の表面全体が、同一の冷却履歴を受けるようにして、搬送されることを特徴とする製造装置。
【請求項２３】
前記複数のローラは、前記ガラス基板と当接される表面に、１ｍｍ以上の段差を有さないことを特徴とする請求項２２に記載の製造装置。
【請求項２４】
さらに、前記ガラス基板の前記複数のローラとは反対の側に、第２の冷却手段を有する
ことを特徴とする請求項２２または２３に記載の製造装置。
【請求項２５】
前記第２の冷却手段は、前記ガラス基板の前記第２の表面に、冷却風を吹き付けることが可能な複数のノズルで構成されることを特徴とする請求項２４に記載の製造装置。
【請求項２６】
さらに、前記冷却区画は、前記ガラス基板の前記第１の表面に、冷却風を吹き付けることが可能な複数のノズルを備えることを特徴とする請求項２５に記載の製造装置。
【発明の詳細な説明】
【技術分野】
【０００１】
本発明は、ディスプレイ等の前面に設置される前面板に関する。
【背景技術】
【０００２】
薄型テレビジョン等に適用される液晶ディスプレイ（ＬＣＤ）、プラズマディスプレイパネル（ＰＤＰ）および有機ＥＬ（Ｅｌｅｃｔｒｏｌｕｍｉｎｅｓｃｅｎｔ）ディスプレイ（ＯＥＬＤ）等のＦＰＤ（Ｆｌａｔ  Ｐａｎｅｌ  Ｄｉｓｐｌａｙ）装置では、表示パネルの前面に、「前面フィルタ」とも呼ばれるガラス製の前面板が設置されている。この前面板は、主として、周囲光の反射防止、ＦＰＤの強度向上、およびＦＰＤの衝撃破損防止等を目的として設置される。通常の場合、前面板は、両面に反射防止膜を有する。また、前面板は、強度向上のため、加熱−冷却の熱処理工程（強化工程）を経て製作される。
【０００３】
しかしながら、熱処理工程を経た前面板には、反りやうねり等が生じる場合がある。そこで、ガラス基板の表面圧縮応力を２０〜７０ＭＰａの範囲にすることにより、加熱−冷却後の前面板の反り量を抑制する技術が示されている（特許文献１）。
【先行技術文献】
【特許文献】
【０００４】
【特許文献１】特開２００２−９１３２６号公報
【発明の概要】
【発明が解決しようとする課題】
【０００５】
ところで、最近の前面板には、該前面板の周縁部を白色や黒色等に着色化させて、外観をすっきりしたデザインに見せるなど、ＦＰＤ装置を装飾するための機能が設けられるようになってきている。通常、このような周縁部に装飾機能を有する前面板は、ガラス基板の周縁部に沿って、有機成分およびセラミック粒子を含むインクを印刷し、このガラス基板を加熱して、有機成分を消失させるととともにセラミック粒子同士を焼結させ、さらに冷却する工程によって製造される。
【０００６】
しかしながら、このような前面板の製造方法では、製造後の前面板の面内で、応力ひずみの分布（ムラ）が生じる場合がある。また、このような前面板の面内での応力ひずみ「ムラ」は、表示パネルからの出射偏光状態が、前面板を透過することにより乱れることにつながってしまい、いわゆる「出射偏光の乱れ」が生じる可能性が高くなる。
【０００７】
なお、前述の特許文献１に示すような方法では、前面板の反りやうねりを抑制することはできたとしても、このような前面板の面内で生じる応力ひずみ「ムラ」は、想定しておらず、そのため、この方法では、「出射偏光の乱れ」を抑制することはできない。
【０００８】
特に、将来は、いわゆる「３Ｄ（３次元）」機能を有するＦＰＤ装置が普及することが予想される。しかしながら、３Ｄ（３次元）機能を有するＦＰＤ装置では、左目用と右目用のそれぞれの画像（光）が、所望の偏光のみを透過させる偏光板を通して、左目と右目のそれぞれにおいて観測される必要がある。この際に、前面板による出射偏光の乱れが生じると、所定の偏光以外の光が偏光板に入射されることになり、あるいは所定の偏光の光が偏光板に入射されなくなり、それぞれの目において、適正な画像が観測できなくなるおそれがある。すなわち、３Ｄ（３次元）機能を有するＦＰＤ装置では、前面板の面内の応力ひずみ「ムラ」の存在による影響がより顕著になり、前面板において僅かな出射偏光の乱れが生じただけでも、画質の低下が生じたり、画像の顕著な乱れが生じたりする可能性がある。
【０００９】
本発明は、このような背景に鑑みなされたものであり、本発明では、出射偏光の乱れの発生が有意に抑制されたディスプレイ用の前面板を提供することを目的とする。
【課題を解決するための手段】
【００１０】
本発明では、
第１の表面および第２の表面を有するガラス基板と、前記第２の表面の周縁部の少なくとも一部に設置されたセラミック層とを有するディスプレイ用の前面板であって、
全面白色発光状態にされ、かつ前記白色発光を偏光して放射している表示パネルと、前記偏光された白色発光の光に対して直交ニコル条件に設定された偏光板と、面内輝度測定装置とがこの順に配置された測定系において、当該前面板を、前記第２の表面が前記表示パネルと対面するようにして、前記表示パネルと前記偏光板の間に配置し、
前記表示パネルと当該前面板の間の距離を５０ｍｍとし、当該前面板と前記輝度測定装置の間の距離を１ｍとし、当該前面板および前記偏光板を透過した透過光の光量を、当該前面板の面内にわたって前記輝度測定装置で測定したとき、
当該前面板が存在しない場合の直交ニコル条件での光の光量を０とし、平行ニコル条件での光の光量を１００％とした場合、前記透過光の光量の最大値Ｔｍａｘと最小値Ｔｍｉｎの差（ΔＴ）が、０．４％以下であることを特徴とするディスプレイ用の前面板が提供される。
【００１１】
ここで、本発明による前面板は、さらに、前記透過光の光量の最大値Ｔｍａｘが０．５％以下であっても良い。
【００１２】
また、本発明による前面板において、前記セラミック層は、前記ガラス基板の前記第２の表面の周縁部の全周にわたって設置されても良い。
【００１３】
また、本発明による前面板において、前記セラミック層は、黒色であっても良い。
【００１４】
また、本発明による前面板は、前記第１の表面および第２の表面の少なくとも一方に機能膜が設置されても良い。
【００１５】
また、本発明による前面板において、前記機能膜は、前記ガラス基板の前記第１の表面に設置された反射防止膜であっても良い。
【００１６】
また、本発明では、表示パネルと、該表示パネルの前方に設置された前面板とを有するディスプレイ装置であって、
前記前面板は、前述の特徴を有する本発明による前面板であり、
前記前面板は、前記ガラス基板の前記第２の表面の側が前記表示パネルと対面するように設置されたディスプレイ装置が提供される。
【００１７】
ここで、本発明によるディスプレイ装置は、３Ｄ（３次元）機能を有しても良い。
【００１８】
また、本発明によるディスプレイ装置において、
前記表示パネルは、液晶ディスプレイ、プラズマディスプレイ、および有機ＥＬディスプレイのうちのいずれか一つを有しても良い。
【００１９】
また、本発明では、
ガラス基板と、前記ガラス基板の外縁部の少なくとも一部に設置されたセラミック層とを有するディスプレイ用前面板の製造方法であって、
（ａ）第１の表面および第２の表面を有するガラス基板を準備するステップと、
（ｂ）前記ガラス基板の第２の表面の周縁部の少なくとも一部に、セラミック粒子を含む組成物を設置するステップと、
（ｃ）前記組成物が設置されたガラス基板を加熱して、セラミック層を形成するステップと、
（ｄ）前記ガラス基板を冷却するステップであって、この際に、前記第１の表面は、均一に冷却されるステップと、
を有する製造方法が提供される。
【００２０】
ここで、本発明による製造方法において、
前記（ｄ）の前記ガラス基板を冷却するステップは、前記ガラス基板の前記第１の表面全体が、同一の冷却履歴を受けるように冷却されても良い。
【００２１】
例えば、本発明による製造方法において、前記（ｄ）の前記ガラス基板を冷却するステップは、前記ガラス基板の前記第１の表面が、全体にわたって冷却部材と接触するようにして冷却されても良い。
【００２２】
この場合、例えば、前記冷却部材は、複数のローラを備え、前記ガラス基板は、前記複数のローラ上を搬送されることにより冷却され、
前記ガラス基板は、前記第１の表面の全ての領域が、前記複数のローラのいずれかと接触するようにして、搬送されても良い。
【００２３】
また、本発明による製造方法において、前記複数のローラは、前記ガラス基板と当接される表面に、１ｍｍ以上の段差を有さなくても良い。
【００２４】
また、本発明による製造方法において、前記（ｄ）の前記ガラス基板を冷却するステップは、さらに、前記ガラス基板の前記複数のローラとは反対の側に設置された複数のノズルにより、前記ガラス基板の前記第２の表面に、冷却風を吹き付けるステップを有しても良い。
【００２５】
また、本発明による製造方法において、前記（ｄ）の前記ガラス基板を冷却するステップは、さらに、前記ガラス基板の前記第１の側に設置された複数のノズルにより、前記ガラス基板の前記第１の表面に、冷却風を吹き付けるステップを有しても良い。
【００２６】
また、本発明による製造方法において、前記（ｂ）のセラミック粒子を含む組成物を設置するステップは、前記ガラス基板の前記第２の表面に、前記セラミック粒子を含むインクをスクリーン印刷するステップを有しても良い。
【００２７】
また、本発明による製造方法において、前記インクは、有機ビヒクル中に混合、分散されたセラミック粒子の固形成分を有しても良い。
【００２８】
また、この場合、前記セラミックの固形成分は、銅（Ｃｕ）、クロム（Ｃｒ）、鉄（Ｆｅ）、コバルト（Ｃｏ）、ニッケル（Ｎｉ）、およびマンガン（Ｍｎ）から選ばれた１種の金属の酸化物、またはこれらの金属の複合酸化物を含んでも良い。
【００２９】
また、本発明による製造方法において、前記（ｃ）のステップは、前記組成物が設置されたガラス基板を、５００℃〜６５０℃の範囲で加熱するステップを有しても良い。
【００３０】
また、本発明による製造方法において、（ｅ）前記ガラス基板の第１の表面および／または第２の表面に、機能膜を設置するステップをさらに有しても良い。
【００３１】
また、本発明では、
ガラス基板と、前記ガラス基板の外縁部の少なくとも一部に設置されたセラミック層とを有するディスプレイ用前面板を製造するための製造装置であって、
当該装置は、
第１の表面および第２の表面を有するガラス基板を加熱する加熱区画と、
前記ガラス基板を冷却する冷却区画と、
を有し、
前記加熱区画では、前記ガラス基板の前記第２の表面の周縁部の少なくとも一部に設置された、セラミック粒子を含む組成物が加熱され、セラミック層が形成され、
前記冷却区画では、前記セラミック層が形成された前記ガラス基板が冷却され、
前記冷却区画は、前記ガラス基板の前記第１の表面側に配置された複数のローラを備え、前記ガラス基板は、前記複数のローラ上を搬送されることにより冷却され、
前記ガラス基板は、前記冷却区画において、前記第１の表面の全ての領域が、前記複数のローラのいずれかと接触して、前記ガラス基板の前記第１の表面全体が、同一の冷却履歴を受けるようにして、搬送されることを特徴とする製造装置が提供される。
【００３２】
ここで、本発明の製造装置において、
前記複数のローラは、前記ガラス基板と当接される表面に、１ｍｍ以上の段差を有さないことが好ましい。
【００３３】
また、本発明の製造装置は、さらに、前記ガラス基板の前記複数のローラとは反対の側に、第２の冷却手段を有しても良い。
【００３４】
また、本発明の製造装置において、前記第２の冷却手段は、前記ガラス基板の前記第２の表面に、冷却風を吹き付けることが可能な複数のノズルで構成されても良い。
【００３５】
また、本発明の製造装置において、さらに、前記冷却区画は、前記ガラス基板の前記第１の表面に、冷却風を吹き付けることが可能な複数のノズルを備えても良い。
【発明の効果】
【００３６】
本発明では、出射偏光の乱れの発生が有意に抑制されたディスプレイ用の前面板を提供することができる。
【図面の簡単な説明】
【００３７】
【図１】本発明による前面板の概略的な断面の一例を示した図である。
【図２】図１に示した前面板の概略的な裏面図である。
【図３】評価装置の一構成例を示した図である。
【図４】本発明による前面板の製造方法の一例を概略的に示したフロー図である。
【図５Ａ】ガラス基板を冷却する際に使用される冷却装置の一例を概略的に示した図である。
【図５Ｂ】ガラス基板を冷却する際に使用される冷却装置の一例を概略的に示した図である。
【図５Ｃ】ガラス基板を冷却する際に使用される冷却装置の一例を概略的に示した図である。
【図６】本発明によるディスプレイ装置の一例を概略的に示した断面図である。
【図７】評価装置５００を用いて撮影された実施例１に係る前面板の面内の画像の写真である。
【図８】図７のＡ−Ａ'線に沿って走査したときの透過率の変化を示すグラフである。
【図９】図７のＢ−Ｂ'線に沿って走査したときの透過率の変化を示すグラフである。
【図１０】図７のＣ−Ｃ'線に沿って走査したときの透過率の変化を示すグラフである。
【図１１】評価装置５００を用いて撮影された比較例１に係る前面板の面内の画像の写真である。
【図１２】図１１のＡ−Ａ'線に沿って走査したときの透過率の変化を示すグラフである。
【図１３】図１１のＢ−Ｂ'線に沿って走査したときの透過率の変化を示すグラフである。
【図１４】図１１のＣ−Ｃ'線に沿って走査したときの透過率の変化を示すグラフである。
【図１５】評価装置５００を用いて撮影された実施例２に係る前面板の面内の画像の写真である。
【図１６】図１５のＡ−Ａ'線に沿って走査したときの透過率の変化を示すグラフである。
【図１７】図１５のＢ−Ｂ'線に沿って走査したときの透過率の変化を示すグラフである。
【図１８】図１５のＣ−Ｃ'線に沿って走査したときの透過率の変化を示すグラフである。
【発明を実施するための形態】
【００３８】
以下、図面を参照して、本発明を実施するための形態について説明する。
【００３９】
図１には、本発明による前面板の概略的な断面の一例を示す。また、図２には、図１に示した前面板の概略的な裏面図を示す。ただし、図２では、明確化のため、後述する第２の機能膜３０Ｂは、省略されている。
【００４０】
図１に示すように、本発明による前面板１０は、第１の表面２１Ａおよび第２の表面２１Ｂを有するガラス基板２０を備える。ガラス基板２０の第１の表面２１Ａには、第１の機能膜３０Ａが設置されており、ガラス基板２０の第２の表面２１Ｂには、第２の機能膜３０Ｂが設置されている。ただし、第１および第２の機能膜３０Ａ、３０Ｂのうちの一方または両方は、省略されても良い。
【００４１】
第１および第２の機能膜３０Ａ、３０Ｂは、例えば、衝撃破損防止、周囲光の反射防止、電磁波遮蔽、近赤外線遮蔽、色調補正、および／または耐擦傷性向上等の機能を得るために設置される。
【００４２】
通常の場合、前面板１０において、ガラス基板２０の第１の表面２１Ａのある側は、前面板１０の前側１５Ａとなり、ガラス基板２０の第２の表面２１Ｂのある側は、前面板１０の後側１５Ｂとなる。前面板１０の前側１５Ａは、前面板１０から光（画像）が出射される側（すなわち観者の側）となり、前面板１０の後側１５Ｂは、表示パネル等が設置される側（すなわち光源側）となる。
【００４３】
また、図２に示すように、ガラス基板２０の第２の表面２１Ｂには、周縁部に沿って、セラミック層４０が設置されている。なお、図１の例では、第２の機能膜３０Ｂの端部は、セラミック層４０の一部と重なり合うようにして配置されている。しかしながら、セラミック層４０は、第２の機能膜３０Ｂの外周部と重ならないようにして設置されても良い。
【００４４】
セラミック層４０は、前面板１０、さらにはこの前面板１０を備える各種装置のデザイン性や装飾性を高めるために設置される。例えば、前面板１０を備えるＦＰＤ装置において、セラミック層４０として黒色セラミック層を採用すると、ＦＰＤ装置がオフ状態のときは、前面板１０の外周部を含めて、前面板１０の前側１５Ａから全く光が出射されなくなる。従って、ＦＰＤ装置の外観がシャープな印象を与えるようになり、ＦＰＤ装置の美感が向上する。
【００４５】
ところで、通常の場合、このような構成の前面板では、ガラス基板２０の第２の表面２１Ｂにセラミック層を設置するため、製造の際に熱処理工程が必要となる。例えば、一般的な前面板では、セラミック層は、ガラス基板の周縁部にセラミックを含むインクを印刷塗布し、これを加熱焼成した後、冷却することにより形成される。
【００４６】
しかしながら、このような前面板の製造方法では、製造後の前面板の面内で、応力ひずみの分布（ムラ）が生じる場合がある。また、このような前面板の面内での応力ひずみ「ムラ」は、表示パネルからの出射偏光状態が、前面板を透過することにより乱れることにつながってしまい、いわゆる「出射偏光の乱れ」が生じる可能性が高くなる。
【００４７】
特に、将来は、いわゆる「３Ｄ（３次元）」機能を有するＦＰＤ装置が普及することが予想される。しかしながら、３Ｄ（３次元）機能を有するＦＰＤ装置では、左目用と右目用のそれぞれの画像（光）が、所望の偏光のみを透過させる偏光板を通して、左目と右目のそれぞれにおいて観測される必要がある。この際に、前面板において出射偏光の乱れが生じると、所定の偏光以外の光が偏光板に入射されることになり、あるいは所定の偏光の光が偏光板に入射されなくなり、それぞれの目において、適正な画像が観測できなくなるおそれがある。すなわち、３Ｄ（３次元）機能を有するＦＰＤ装置では、前面板の面内の応力ひずみ「ムラ」の存在による影響がより顕著になり、前面板において僅かの出射偏光の乱れが生じただけでも、画質の低下が生じたり、画像の顕著な乱れが生じたりする可能性がある。
【００４８】
これに対して、本発明では、面内の応力ひずみムラが有意に抑制された前面板１０が提供される。従って、本発明の前面板１０では、前面板における出射偏光の乱れの発生を有意に抑制することができる。また、これにより、出射偏光の乱れの影響を受けやすい３Ｄ（３次元）用のＦＰＤ装置等に前面板１０を適用した場合であっても、画質の低下が生じたり、画像の顕著な乱れが生じたりすることを有意に抑制することができる。
【００４９】
なお、本発明において、前面板の面内の応力ひずみムラの程度は、図３に示すような評価装置を用いて、評価することができる。以下、そのような評価方法について説明する。
【００５０】
図３に示すように、評価装置５００は、液晶パネル５１０と、偏光板５２０と、ＣＣＤカメラ付きの面内輝度測定装置５３０とで構成される。
【００５１】
評価対象となる前面板１００は、液晶パネル５１０と偏光板５２０との間に設置される。液晶パネル５１０と前面板１００の間の距離Ｄ１は、５０ｍｍであり、前面板１００と輝度測定装置５３０の間の距離Ｄ２は、１ｍである。
【００５２】
なお、偏光板５２０の位置は、前面板１００と輝度測定装置５３０の間にある限り、特に限られない。例えば、図３の例では、偏光板５２０は、面内輝度測定装置５３０の直前に設置されている。
【００５３】
液晶パネル５１０は、自身から放射される光により、液晶パネル５１０の全面が白色発光状態となる条件に設定される。液晶パネル５１０の白色発光は、偏光されて液晶パネル５１０から放射される。また、偏光板５２０は、前面板１００が存在しない場合に、液晶パネル５１０から放射される光が、輝度測定装置５３０まで透過されなくなる条件、すなわち直交ニコル条件となるようにして、その配向性が設定される。従って、前面板１００が存在しない場合、偏光フィルム５４０を通過した液晶パネル５１０からの画像は、面内輝度測定装置５３０において、全面が黒く認識される。
【００５４】
このような評価装置において、液晶パネル５１０から放射され、前面板１００および偏光板５２０を透過した透過光の光量（ｃｄ／ｍ２）を、面内輝度測定装置５３０で測定する。あるいは、面内輝度測定装置５３０に到達した光をカメラで撮影する。ここで、前面板１００および偏光板５２０を透過した透過光とは、前面板１００におけるセラミック層以外の領域および偏光板５２０を透過した光のことである。
【００５５】
この場合、カメラで撮影された写真を目視することにより、前面板１００の面内の応力ひずみムラの程度を、容易に判断できる。すなわち、写真上に顕著に明るい部分が認識される場合、前面板１００の面内に大きな応力ひずみムラが存在していることが確認され、写真が真っ暗な場合、前面板１００において、面内の応力ひずみムラが有意に抑制されていることが判断される。
【００５６】
また、写真による主観的な判断を避ける場合は、面内輝度測定装置５３０で測定された透過光の光量（ｃｄ／ｍ２）を数値化することにより、前面板１００の面内の応力ひずみムラの程度を判断しても良い。
【００５７】
すなわち、本願発明者等の知見では、図３における前面板１００が存在しない場合の直交ニコル条件での光の光量を０とし、平行ニコル条件での光の光量を１００％としたとき、面内輝度測定装置５３０に到達した透過光の光量の最大値Ｔｍａｘと最小値Ｔｍｉｎの差（ΔＴ）が、０．４％以下である場合、前面板１００の面内の応力ひずみムラは、有意に抑制されていると言えることが確認されている。
【００５８】
特に、透過光の光量の最大値Ｔｍａｘが０．５％以下である場合、面内の応力ひずみは、全面にわたって、極めて低く抑えられていると言える。
【００５９】
このように、図３に示す評価装置５００を使用することにより、前面板の面内の応力ひずみムラの度合いを容易に評価することができる。
【００６０】
（前面板の構成部材について）
次に、本発明による前面板１０に含まれる各部材について、より詳しく説明する。
【００６１】
（ガラス基板２０）
ガラス基板２０の材質等は、特に限られないが、透過率が高く、着色が少ないものが望ましい。ガラス基板２０として、通常は、２．５ｍｍの厚さで、可視光透過率Ｔｖが９０．２％、可視光反射率Ｒｖが８．２％、ヘイズ（濁度）が０．０６％、ｘｙ色度座標における色度値がｘ＝０．３０７、ｙ＝０．３１４のものが使用される。
【００６２】
例えば、ガラス基板２０は、ソーダライムガラス基板であっても良い。
【００６３】
ガラス基板２０の外周部は、所定の形状に切断されており、通常の場合、この外周部は、面取り加工されている。なお、ガラス基板２０の板厚は、特に限られないが、例えば、０．３ｍｍ〜５ｍｍの範囲であっても良い。ガラス基板２０のより好ましい板厚は、０．３ｍｍ〜３．５ｍｍであり、さらに好ましい板厚は、１ｍｍ〜３ｍｍである。
【００６４】
（機能膜３０Ａ、３０Ｂ）
第１および第２の機能膜３０Ａ、３０Ｂは、必要に応じて設置しても良い。機能膜３０Ａ、３０Ｂは、前述のように、衝撃破損防止、周囲光あるいは表示パネルからの光の反射防止、電磁波遮蔽、近赤外線遮蔽、色調補正、および／または耐擦傷性向上等の機能を得るために設置される。
【００６５】
機能膜３０Ａ、３０Ｂは、例えば樹脂製の膜を、それぞれ、ガラス基板２０の第１の表面２１Ａおよび第２の表面２１Ｂに貼り付けることにより形成される。あるいは、機能膜３０Ａ、３０Ｂは、蒸着法、スパッタ法、またはＣＶＤ法等の薄膜形成法を適用して形成しても良い。
【００６６】
機能膜３０Ａ、３０Ｂの構成材料は、所望の機能を発揮することができる限り、特に限られず、また厚さおよび形状等は、用途に応じて適宜選択される。
【００６７】
（セラミック層４０）
前述のように、ガラス基板２０の第２の表面２１Ｂには、前面板１０のデザイン性や装飾性を高めるため、周縁部に沿って、セラミック層４０が設置されている。なお、図２の例では、セラミック層４０は、ガラス基板２０の第２の表面２１Ｂの周縁部の全周にわたって形成されている。しかしながら、セラミック層４０は、ガラス基板２０の第２の表面２１Ｂの周縁部の少なくとも一部に形成されていれば良い。
【００６８】
セラミック層４０の厚さは、特に限られないが、通常の場合、第２の機能膜３０Ｂの厚さと同等の厚さにされる。これにより、セラミック層４０と第２の機能膜３０Ｂが重なり合わない構成の場合、前面板１０の後側１５Ｂにおいて、表面の段差を低減することができる。
【００６９】
セラミック層４０の厚さは、例えば、５μｍ〜２５μｍの範囲であっても良い。
【００７０】
セラミック層４０の材質は、特に限られないが、通常の場合、セラミック層４０は、セラミック粒子で構成される。前記セラミック粒子は、ガラス組成物と耐熱顔料とで構成される。セラミック層４０、すなわちセラミック粒子は、必要な場合、さらに耐火物フィラーを含んでも良い。
【００７１】
セラミック層４０は、ガラス基板２０の第２の表面２１Ｂの周縁部に、例えばインクをスクリーン印刷することにより設置される。インクは、例えば、ガラス組成物、耐熱顔料および耐火物フィラーを含むセラミック粒子の固形成分を有機ビヒクルに混合、分散させることにより調製される。その後、このインクが熱処理され、ガラス基板２０にセラミック層４０が焼き付けられる。
【００７２】
（本発明による前面板の製造方法）
次に、図４を参照して、前述のような構成を有する本発明による前面板１０の製造方法の一例について、説明する。図４には、本発明による前面板１０を製造する際のフローの一例を示す。
【００７３】
図４に示すように、本発明による前面板の製造方法は、
第１の表面および第２の表面を有するガラス基板を準備するステップ（ステップＳ１１０）と、
前記ガラス基板の第２の表面の周縁部の少なくとも一部に、セラミック粒子を含む組成物を設置するステップ（ステップＳ１２０）と、
前記組成物が設置されたガラス基板を加熱して、セラミック層を形成するステップ（ステップＳ１３０）と、
前記ガラス基板を冷却するステップであって、この際に、前記第１の表面は、均一に冷却されるステップ（ステップＳ１４０）と、を有する。
【００７４】
なお、本発明による前面板の製造方法では、（ステップＳ１１０）〜（ステップＳ１４０）以外に、任意で、前記ガラス基板の第１の表面および／または第２の表面に、機能膜を設置するステップ（ステップＳ１５０）を有しても良い。以下、各ステップについて説明する。
【００７５】
（ステップＳ１１０）
まず、相互に対向する第１の表面２１Ａおよび第２の表面２１Ｂを有するガラス基板２０が準備される。前述のように、ガラス基板２０の組成は、特に限られず、ガラス基板２０は、例えばソーダライムガラス製の基板であっても良い。前述のように、ガラス基板２０の端部は、面取りされても良い。
【００７６】
（ステップＳ１２０）
次に、後にセラミック層４０を構成することになる、セラミック粒子を含む組成物が調製される。この組成物の形態は、特に限られないが、例えばインク状であっても良い。
【００７７】
そのようなインクは、前述のように、例えば、ガラス組成物、耐熱顔料および耐火物フィラーを含むセラミック粒子の固形成分を有機ビヒクルに混合、分散させることにより調製される。また、必要に応じて、固形成分は、ガラス組成物、耐熱顔料および耐火物フィラー以外の添加材を含んでも良い。
【００７８】
以下、インクに含まれる各成分について、説明する。
【００７９】
（ガラス組成物）
ガラス組成物は、例えば、モル％表示で、１８〜５５％のＳｉＯ２、１〜３０％のＺｎＯ、１〜３０％のＢ２Ｏ３、０〜１０％のＢｉ２Ｏ３、８〜２５％のＬｉ２Ｏ、Ｎａ２Ｏ、およびＫ２Ｏから選ばれる少なくとも１種、０〜１０％のＣｕＯ、０〜８％のＡｌ２Ｏ３、０〜３％のＺｒＯ２、ＳｎＯ２、およびＣｅＯ２から選ばれる少なくとも１種、１％以下（０％を含む）のＦｅ２Ｏ３、ならびに０．５％未満（０％を含む）のＴｉＯ２を含んでも良い。
【００８０】
ガラス組成物は、通常の場合、粉末形態で提供される。粉末は、粒径が１０μｍを超える粗粒を篩分け等で除去した粒度分布や、平均粒径を有することが好ましい。
【００８１】
（耐熱顔料）
例えば、セラミック層４０を黒色に着色する場合、耐熱顔料は、銅（Ｃｕ）、クロム（Ｃｒ）、鉄（Ｆｅ）、コバルト（Ｃｏ）、ニッケル（Ｎｉ）、およびマンガン（Ｍｎ）から選ばれる１種の金属の酸化物、またはこれらの金属の複合酸化物粉末を含むことが好ましい。
【００８２】
黒色顔料の具体例としては、アサヒ化成工業社製のＣｕ−Ｃｒ−Ｍｎ系顔料（＃３７００）やＣｕ−Ｆｅ−Ｍｎ系顔料（＃３３００）、東罐マテリアル・テクノロジー社製のＣｕ−Ｃｒ系顔料（４２−３０２Ａ）、Ｆｅ−Ｍｎ系顔料（４２−３１３Ａ）、Ｍｎ−Ｃｏ−Ｃｕ−Ａｌ系顔料（４２−７１２Ａ）等が挙げられる。
【００８３】
耐熱顔料粉末の質量平均粒子径Ｄ５０は、０．５〜５．０μｍの範囲であっても良い。耐熱顔料粉末の平均粒子径Ｄ５０が０．５μｍ未満の場合、インクへの分散性が低下し、セラミック層４０に着色ムラ等が生じる可能性が高まる。一方、耐熱顔料粉末の平均粒子径Ｄ５０が５．０μｍを超えると、着色性が低下しやすくなる。
【００８４】
ガラス組成物の含有量は、４０〜８０質量％の範囲、耐熱顔料の含有量は、２０〜４０質量％の範囲とすることが好ましい。ガラス組成物の含有量が４０質量％未満であると、インクの焼付け性が低下する。ガラス組成物の含有量が８０質量％を超えると、相対的に他の成分量が低下するため、セラミック層４０の強度低下が生じるおそれがある。一方、耐熱顔料の含有量が２０質量％未満の場合、セラミック層４０に十分な吸光度や光遮蔽性を付与することができない可能性がある。逆に、耐熱顔料の含有量が４０質量％を超えると、インクの焼付け性が低下するおそれがある。
【００８５】
（耐火物フィラー）
耐火物フィラーは、インク焼付け時の焼結性の調整、ガラス基板２０に対するセラミック層４０の熱膨張係数の整合、前面板１０の強度低下の抑制等を目的として添加される。
【００８６】
耐火物フィラーとしては、アルミナ、石英ガラス、β−ユークリプタイトやβ−スポジュメンに代表されるβ−石英結晶類、ムライト、ホウ酸アルミニウム、チタン酸アルミニウム、チタン酸カリウム、リン酸ジルコニウム、ジルコン、コージェライト、フォルステライト、ステアタイト、酸化マグネシウム、および酸化亜鉛等の酸化物系フィラーであっても良い。また、これら酸化物以外にも、シリコンのような金属、ホウ化チタニウムのようなホウ化物、窒化珪素のような窒化物、炭化珪素のような炭化物、および珪化チタンのような珪化物等を使用することができる。
【００８７】
インク用のセラミック粒子の固形成分において、耐火物フィラーの含有量は、３０質量％以下とすることが好ましい。耐火物フィラーの含有量が３０質量％を超えると、焼付けの際の焼結性が低下するおそれがある。特に、耐火物フィラーの含有量は、ガラス基板２０の強度、ガラス基板２０およびガラス組成物の熱膨張係数等にもよるが、８質量％以下とすることが好ましい。なお、耐火物フィラーの含有量は、１質量％以上とすることが好ましい。
【００８８】
（有機ビヒクル）
有機ビヒクルは、通常の場合、樹脂を溶剤に溶解することにより作製される。ビヒクルを構成する樹脂としては、例えば、メチルセルロース、エチルセルロース、カルボキシメチルセルロース等のセルロースエーテル類、ポリビニルブチラール等のポリビニルアセタール類、ポリメチル（メタ）アクリレート、およびポリエチル（メタ）アクリレート等のポリ（メタ）アクリレート類等が用いられる。
【００８９】
溶剤の種類は、特に限られない。溶剤は、樹脂を溶解することができ、インクの塗布時に適度な作業性を有し、塗布後の後工程で乾燥することが可能なものであれば、いかなる種類のものでも良い。
【００９０】
有機ビヒクルに使用される溶剤の具体例としては、ターピネオール、２，２，４−トリメチル−１，３−ペンタンジオールモノイソブチレート等のアルコール類、ジエチレングリコールモノブチルエーテル、ジエチレングリコールモノブチルエーテルアセテート等のエチレングリコール類、プロピレングリコールブチルエーテル、プロピレングリコールアセテート等のプロピレングリコール類、クエン酸トリブチル、アセチルクエン酸トリブチル等のクエン酸エステル類、セバシン酸ジブチル等のセバシン酸エステル類、アジピン酸ジオクチル等のアジピン酸エステル類、フタル酸ジメチル、フタル酸ジエチル、およびフタル酸ジブチル等のフタル酸エステル類等が挙げられる。
【００９１】
インクは、さらに必要に応じて、その他の添加物を含んでいても良い。インクは、例えば、セラミック粒子の固形成分に吸着して表面改質し、インクの粘度特性を調整する添加物、あるいはその他公知の添加物を含むことができる。粘度調整用の添加物としては、水酸基を含む化合物類、アミン基を含む化合物類、リン酸、カルボン酸、スルホン酸等の酸基を含む化合物類、およびそのエステル類、中和塩類等の構造をもつ界面活性剤が例示される。
【００９２】
次に、このような成分を有するインクが、ガラス基板２０の一方の表面（ここでは、第２の表面２１Ｂとする）の周縁部に設置される。インクの設置方法は、特に限られず、インクは、例えば、スクリーン印刷やグラビア印刷等の印刷法、あるいはディスペンサ等を用いた塗布法等を適用して、ガラス基板の第２の表面に塗布しても良い。
【００９３】
スクリーン印刷を適用する場合、典型的には、２２５〜２５０メッシュのポリエステルスクリーンを用いたスクリーン印刷が行われる。
【００９４】
その後、インク中の溶剤成分を乾燥させるために、ガラス基板は、例えば８０℃〜１４０℃の温度で、５分〜１５分程度保持されても良い。
【００９５】
（ステップＳ１３０）
次に、セラミックを含む組成物（例えば前述のインク）が設置されたガラス基板２０が焼成処理され、ガラス基板２０の第２の表面２１Ｂに、セラミック層が焼成される。
【００９６】
焼成処理の温度は、組成物中に含まれるセラミック粒子の組成（インクの場合は、該インク中に含まれるセラミック粒子の固形成分の組成）によっても変化するが、例えば５００〜６５０℃の範囲であっても良い。
【００９７】
焼成処理の温度は、前記範囲内において、できるだけ低くして、かつ焼成処理の時間を長くすることが好ましい。前記の条件で焼成することで、ガラス基板２０の面内での焼成温度の分布を低減することができる。この場合の好ましい焼成時間としては、２００〜５００秒であり、より好ましくは２５０〜４００秒である。
【００９８】
以上の工程により、ガラス基板２０の第２の表面２１Ｂの外縁部に、セラミック層４０が形成される。
【００９９】
（ステップＳ１４０）
焼成処理の後、ガラス基板２０は、冷却される。冷却の方法は、特に限られないが、本発明では、ガラス基板２０は、第１の表面２１Ａがほぼ均一に冷却されるようにして冷却される必要がある。これにより、ガラス基板２０において、面内の応力ひずみムラの発生を有意に抑制することができる。また、これにより、完成後の前面板１０において、出射偏光の乱れの発生を有意に抑制することが可能となる。
【０１００】
なお、ガラス基板１０の第１の表面２１Ａを均一に冷却する方法は、特に限られない。例えば、ガラス基板よりも寸法の大きな冷却板を、焼成直後のガラス基板の温度よりも低い温度に保持しておき、焼成処理後のガラス基板をこの冷却板に置載して、ガラス基板を冷却しても良い。この場合、冷却工程において、ガラス基板の第１の表面全体が冷却板に接触するため、ガラス基板の第１の表面を均一に冷却することができる。
【０１０１】
あるいは、図５Ａに示すように、冷却部材であるローラ上で、焼成直後のガラス基板を搬送して、ガラス基板を冷却しても良い。図５Ａには、ガラス基板の第１の表面を均一に冷却する際に使用される冷却装置の一例を示す。
【０１０２】
図５Ａに示すように、この冷却装置２００は、相互に平行に配置された複数の冷却部材であるローラ２１０を備える。図５Ａの例では、冷却部材であるローラ２１０は、Ｘ方向に沿って等間隔で配列され、各ローラ２１０は、Ｙ方向に平行に延伸するようにして配置される。ローラ２１０は、例えば加熱や冷却を積極的に行わず、未制御の雰囲気にさらされることにより、焼成処理直後のガラス基板２０よりも低温に保持されている。また、各ローラ２１０は、ガラス基板と当接する表面が比較的平滑になっており、該表面には、例えば１ｍｍ以上の大きな段差は存在しない。
【０１０３】
各ローラ２１０は、図５Ａの矢印Ｐの方向に回転している。従って、セラミック層４０が焼き付けられた焼成直後のガラス基板２０が、一つのローラ２１０の上に置載されると、このガラス基板２０は、ローラ２１０の延伸方向に対して垂直な方向、すなわち図５Ａの矢印Ｑの方向に沿って搬送される。
【０１０４】
このような冷却装置２００では、ローラ２１０の回転速度、すなわちガラス基板２０の搬送速度がある速度以上の場合、ガラス基板２０の第１の表面２１Ａの全ての領域が、ほぼ同様の冷却履歴を受けることになる。特に、前述のように、ローラ２１０の表面には、大きな段差が存在しない。このため、ガラス基板２０の第１の表面２１Ａにおいて、ローラ２１０と全く接触しない部分は、存在せず、第１の表面２１Ａの全部分は、必ずローラ２１０と接触する。その結果、ガラス基板の第１の表面には、接触むら、すなわち冷却ムラが生じにくくなる。
【０１０５】
従って、この冷却装置２００を用いた冷却方法によっても、ガラス基板２０の第１の表面２１Ａをほぼ均一に冷却することが可能となる。
【０１０６】
なお、図５Ａの例では、各ローラ２１０の回転により、ガラス基板２０は、一方向（矢印Ｑの方向）に搬送される。しかしながら、例えば、各ローラ２１０の回転方向Ｐを周期的に反転させることにより、ガラス基板２０を図５Ａの左右方向に交互に搬送させても良い。この場合、ガラス基板２０の冷却に必要な空間が有意に削減され、冷却装置２００全体を小型化することが可能となる。
【０１０７】
図５Ｂには、ガラス基板を均一に冷却する際に使用される別の冷却装置の一例を示す。
【０１０８】
図５Ｂに示すように、この冷却装置６００は、前述の冷却装置２００と同様の構成を有する。従って、図５Ｂにおいて、図５Ａと同様の部材には、図５Ａの部材の参照番号に４００を加えた参照番号が付されている。
【０１０９】
ただし、冷却装置６００では、ガラス基板２０のローラ６１０と当接される側（すなわち第１の表面２１Ａ側）とは反対の側（すなわち第２の表面２１Ｂ側）に、第２の冷却手段６１９を有する点が、前述の冷却装置２００と異なっている。図５Ｂの例では、第２の冷却手段６１９は、図５ＢのＸ方向（すなわちガラス基板２０の進行（Ｑの）方向）に沿って配列された複数のノズル６２０で構成されている。なお、図からは明らかでないが、各ノズル６２０は、矢印Ｑに垂直な方向（Ｙ方向）に延伸している。
【０１１０】
各ノズル６２０は、ガラス基板２０の第２の表面２１Ｂに冷却風６３０を吹き付けることができる。ここで、ガラス基板２０は、各ノズル６２０からの冷却風６３０を受けながら、図の矢印Ｑの方向に移動する。従って、各ノズル６２０が固定式であっても、ガラス基板２０は、冷却風６３０により、均一な冷却履歴を受けることができる。従って、冷却装置６００では、ガラス基板２０全体をより効率的に冷却することが可能となる。
【０１１１】
なお、各ノズル６２０は、Ｘ方向に沿って、一定間隔で配置されることが好ましい。各ノズル６２０のＸ方向の配置ピッチは、例えば３０ｍｍ〜１００ｍｍの範囲である。
【０１１２】
また、ノズル６２０とガラス基板２０との間の距離は、隣り合うノズルから噴射される冷却風６３０が相互に干渉しないように設定されることが好ましい。具体的には、各ノズル６２０がＸ方向に沿って、前述の配置ピッチで配置される場合、ノズル６２０とガラス基板２０の第２の表面２１Ｂとの間の距離Ｈ１は、１０ｍｍ〜６０ｍｍであることが好ましく、１５ｍｍ〜４５ｍｍであることがより好ましい。距離Ｈ１を１０ｍｍ以上とすることにより、ノズル６２０とガラス基板２０とが接触してガラス基板２０に傷が生ずる危険性をより回避することができるからである。また、距離Ｈ１が６０ｍｍ以下の場合、隣り合うノズル６２０から噴射される冷却風６３０との干渉が生じにくなる。
【０１１３】
ここで、隣り合うノズル６２０から噴射される冷却風６３０同士の干渉が生じると、冷却風６３０が乱流となり、これにより、ガラス基板２０の第２の表面２１Ｂに、規則的な（または不規則な）線状の小さなひずみが生じる場合がある。
【０１１４】
ただし、ガラス基板２０にこのようなひずみが生じたとしても、ノズルをガラスに近づけることにより、そのようなひずみが、ガラス基板の透過光の光量に及ぼす影響は小さくなり、出射偏光の乱れはほとんど観察されないことが本願発明者らによって確認されている。
【０１１５】
図５Ｃには、ガラス基板を均一に冷却する際に使用される、さらに別の冷却装置の一例を示す。
【０１１６】
図５Ｃに示すように、この冷却装置７００は、前述の冷却装置６００と同様の構成を有する。従って、図５Ｃにおいて、図５Ｂと同様の部材には、図５Ｂの部材の参照番号に１００を加えた参照番号が付されている。
【０１１７】
ただし、この冷却装置７００では、ガラス基板２０の第２の表面２１Ｂ側に加えて、ガラス基板２０の第１の表面２１Ａ側にも、冷却手段７３９（第３の冷却手段７３９）が設置されている点が、図５Ｂに示した冷却装置６００とは異なっている。
【０１１８】
第３の冷却手段７３９は、第２の冷却手段７１９と同様、ガラス基板２０の進行方向（矢印Ｑの方向）に沿って配列された複数のノズル７４０で構成される。また、各ノズル７４０は、ガラス基板２０の第１の表面２１Ａに冷却風を吹き付けることができる。
【０１１９】
従って、このような構成の冷却装置７００においても、図５Ｂに示した冷却装置６００と同様、ガラス基板２０を均一かつ迅速に冷却することができることは明らかであろう。
【０１２０】
なお、冷却装置７００においても、ノズル７４０とガラス基板２０との間の距離は、隣り合うノズルから噴射される冷却風が相互に干渉しないように設定されても良い。ただし、冷却装置７００の場合、ガラス基板２０の第１の表面２１Ａの冷却効果は、そのほとんどがローラ７１０によってもたらされる。従って、冷却装置７００では、ノズル７４０とガラス基板２０の第１の表面２１Ａとの間の距離Ｈ２に対する制約は、ローラ７２０とガラス基板２０の第２の表面２１Ｂの間の距離Ｈ１に対する制約よりも少ない。従って、例えば、ノズル７４０は、ローラ７１０と干渉しないようにして、任意の位置に配置しても良い。
【０１２１】
なお、図５Ｂ、図５Ｃの例では、第２の冷却手段６１９、７１９、および第３の冷却手段７３９は、いずれも複数のノズル６２０、７２０、７４０で構成されている。しかしながら、これは一例であって、第２の冷却手段６１９、７１９、および第３の冷却手段７３９は、他の構成であっても良い。
【０１２２】
以上の工程により、ガラス基板の第２の表面の外縁部に、セラミック層４０が形成される。なお、前述のように、ガラス基板は、面内で均一な冷却履歴を経ているため、ガラス基板の面内の応力ひずみムラは、有意に抑制される。
【０１２３】
（ステップＳ１５０）
次に、ガラス基板２０の第１の表面２１Ａおよび／または第２の表面２１Ｂに、機能膜が設置される。機能膜は、例えばＰＥＴフィルムのような樹脂フィルムであっても良い。ガラス基板２０の第２の表面２１Ｂに機能膜が設置される場合、この機能膜は、セラミック層の一部と重なるようにして設置されることが好ましい。これにより、ガラス基板の第２の表面２１Ｂにおいて、セラミック層４０の端面と樹脂フィルムの端面との間に隙間が生じることが防止される。
【０１２４】
なお、本発明の製造方法において、（ステップＳ１５０）は、必須のステップではなく、必要に応じて行えば良い。
【０１２５】
以上の工程により、例えば図１に示したような本発明による前面板１０を製造することができる。
【０１２６】
（ディスプレイ装置）
前述のような特徴を有する本発明による前面板１０は、各種ＦＰＤ装置、例えば、液晶ディスプレイ（ＬＣＤ）、プラズマディスプレイ（ＰＤＰ）、および有機エレクトロルミネッセントディスプレイ（ＯＥＬＤ）等のディスプレイ装置に適用することができる。
【０１２７】
図６には、そのようなディスプレイ装置の構成の一例を概略的に示す。
【０１２８】
図６に示すように、ディスプレイ装置３００は、本発明による前面板１０を備え、さらに、この前面板１０に隣接して、または直接接するように設置された表示パネル３９０を有する。
【０１２９】
表示パネル３９０は、例えば、ＬＣＤ、ＰＤＰ、およびＯＥＬＤ用のものであっても良い。表示パネル３９０の構成は、特に限られるものではなく、従来の構造のものを広く提供することができる。なお、表示パネル３９０は、前面板１０の第２の表面２１Ｂの側（すなわち前面板１０の後側１５Ｂ）と対面するようにして、配置される。
【０１３０】
このように構成されたディスプレイ装置３００では、前面板１０の面内応力ひずみムラが抑制されているため、前面板１０による出射偏光の乱れが有意に抑制される。また、これにより、表示パネル３９０から放射される偏光された光は、前面板１０によって悪影響を受けることなく、ほぼ「そのまま」の偏光状態で、ディスプレイ装置３００から放射される。従って、ディスプレイ装置３００では、画質の低下が生じたり、画像の顕著な乱れが生じたりすることが有意に抑制される。
【０１３１】
特に、ディスプレイ装置３００が３Ｄ（３次元）機能を有するディスプレイ装置である場合、両目用の偏光された画像は、ほぼ「そのまま」の偏光状態で、観者の両目に到達するようになり、極めて鮮明で高画質の画像を得ることが可能となる。
【実施例】
【０１３２】
以下、本発明の実施例について説明する。
【０１３３】
（実施例１）
以下の方法で、実際にガラス基板の一方の表面の周縁部にセラミック層が設置された前面板を作製し、この前面板の面内応力ひずみムラの程度を評価した。
【０１３４】
（前面板の作製）
作製した前面板は、ガラス基板の第１の表面全体に反射防止膜を有し、ガラス基板の第２の表面の周縁部全体にセラミック層を有する構成のものである。なお、ガラス基板の第２の表面には、反射防止膜は、設置されていない。
【０１３５】
前面板は、以下の方法により作製した。
【０１３６】
まず、透明ソーダライム製のガラス板を準備した。この透明ガラス板は、以下の特性を有する：
２．５ｍｍの厚さで、可視光透過率Ｔｖ＝９０．２％、可視光反射率Ｒｖ＝８．２％、ヘイズ（濁度）＝０．０６％、ｘｙ色度座標においてｘ＝０．３０７、ｙ＝０．３１４。
【０１３７】
このガラスを切り出した後、面取り加工を施し、ガラス基板を得た。ガラス基板の寸法は、縦７６５ｍｍ×横１２０６ｍｍ×厚さ２．５ｍｍとした。
【０１３８】
次に、ガラス基板の第２の表面に、インクをスクリーン印刷した。
【０１３９】
インクは、以下の方法で調製した。
【０１４０】
（ガラス組成物の作製）
まず、表１に示すガラス組成（モル％表示）となるように、各原料粉末を調合、混合して、原料混合物を調製した。各原料粉末において、ＳｉＯ２等の酸化物で入手可能な原料は、酸化物を使用し、Ｌｉ２Ｏ等のアルカリ成分は、炭酸化物を使用した。原料粉末の混合は、Ｖミキサーを用いて実施した。
【０１４１】
【表１】
2011209695.tif 000003
次に、この原料混合物を白金るつぼに充填し、この白金るつぼを電気炉内に設置した。さらに、電気炉を１１５０℃〜１４５０℃の温度で１時間保持し、原料混合物を溶融させた。溶融状態の原料混合物を、ステンレス製の水冷ロールを通過させて急冷することにより、薄片状のガラスを成形した。
【０１４２】
次に、ボールミルを用いて薄片状のガラスを粉砕した。具体的には、得られた薄片状のガラスを、２０ｍｍ径のアルミナボールと、少量の水とをアルミナポットに仕込み、約１２時間回転させた。粉砕終了後に、篩を通過させてアルミナボールを分離した。得られたガラス粉末を、気流分級機に通過させ、粉末中の粗粒を除去した。このようにして、１０μｍ以上の粗粒が除去された微細なガラス粉末を得た。
【０１４３】
（インクの調製）
前記方法で得られたガラス粉末に、銅（Ｃｕ）−クロム（Ｃｒ）系の複合酸化物で構成された耐熱黒色顔料粉末（４２−３０２Ａ；東罐マテリアル・テクノロジー社製）と、耐火物フィラーであるコージェライトとを混合し、インクの固形成分を調製した。ガラス粉末：顔料粉末：耐火物フィラーの混合比は、重量比で７０：２７：３とした。
【０１４４】
次に、有機ビヒクルに、この固形成分を添加し、分散液を調製した。有機ビヒクルは、エチルセルロースおよびポリビニルブチラールを、ターピネオールと２，２，４−トリメチル−１，３−ペンタンジオールモノイソブチレートとの混合溶剤に溶解して、作製した。なお、粘度調整のため、分散液には、さらに溶剤を適宜添加した。これにより、印刷用のインクが得られた。
【０１４５】
次に、ガラス基板の第２の表面にインクをスクリーン印刷した。スクリーン印刷は、２２５メッシュのテトロンスクリーンを用いて実施し、ガラス基板の第２の表面の周縁部の全周にわたってインクを印刷した。その後、このガラス基板を１４０℃で１０分間乾燥処理した。
【０１４６】
次に、セラミック層を形成するため、インクの焼成処理を行った。焼成処理は、ガラス基板を、最大６１０℃の温度に５分保持することにより実施した。ただし、加熱の際には、ガラス基板を５５０℃、５８０℃、および６１０℃の３つの温度域に維持されたコンベア炉を通過させ、ガラス基板を段階的に昇温した。放射温度計で測定した冷却直前のガラス表面温度は、５７０℃であった。
【０１４７】
次に、焼成処理後のガラス基板の冷却処理を行った。冷却処理は、図５Ｃに示したような冷却装置７００を用いて実施した。冷却部材であるローラ７１０は、直径が約４０ｍｍであり、約１５ｃｍ間隔で配列した。ローラ７１０は、ステンレス鋼製であり、ガラス基板と当接する表面には、全面にわたって均一にシリカ製のクロス（商品名：シリグラス）が取り付けられている。このため、ローラ７１０の表面は、比較的平滑であり、大きな凹凸は存在しない。表面の凹凸差は、最大でも１ｍｍ以下であった。また、ガラス基板の搬送速度は、０．１ｍ／秒〜０．５ｍ／秒とした（１方向搬送）。ローラ７１０は加熱や冷却を積極的に行っておらず、未制御の雰囲気にさらされた状態である。従って、ローラ７１０は、焼成処理直後のガラス基板よりも低温に保持され、冷却部材として機能する。
【０１４８】
また、ガラス基板の上部には、ガラス基板の搬送方向に沿って、等間隔（４０ｍｍ間隔）で複数のノズル７２０を配置した。各ノズル７２０は、１ＭＰａ程度の圧力の冷却風を噴出する噴出口を有し、この噴出口からガラス基板の上面までの距離は、２１ｍｍであった。
【０１４９】
また、ガラス基板の下側には、ガラス基板の搬送方向に沿って、等間隔（４０ｍｍ間隔）で複数のノズル７４０を配置した。各ノズル７４０は、１ＭＰａ程度の圧力の冷却風を噴出する噴出口を有し、この噴出口からガラス基板の下面までの距離Ｈ２は、４５ｍｍであった。
【０１５０】
この冷却処理の後、厚さが約１０μｍ〜１５μｍのセラミック層が焼き付けられたガラス基板が得られた。
【０１５１】
最後に、トリアセチルセルロース（ＴＡＣ）フィルム基材表面にハードコート層と反射防止層とが積層された反射防止フィルム（第１の機能膜）を、第２の表面にセラミック層を有するガラス基板の第１の表面全体に、貼付した。反射防止フィルムは、大日本印刷株式会社製で、厚さは、反射防止層、ハードコート層、ＴＡＣ層を合わせて約９２μｍであった。
【０１５２】
以上の工程により、実施例１に係る前面板を構成した。
【０１５３】
（評価）
次に、得られた前面板の面内応力ひずみムラの程度を評価した。
【０１５４】
測定には、前述のような図３に示す評価装置を用いて行った。
【０１５５】
評価装置５００において、輝度測定装置５３０には、ＣＣＤカメラ付き輝度測定装置（Ｅｙｅ  Ｓｃａｌｅ−４Ｗ：株式会社アイシステム社製）を使用した。また、液晶パネル５１０と輝度測定装置５３０との間には、実施例１に係る前面板１００を配置した。偏光板５２０には、偏光フィルムを使用し、該偏光フィルムは、輝度測定装置５３０の前面に設置した。
【０１５６】
前面板１００は、第１の機能膜（反射防止フィルム）３０Ａのある側（すなわち第１の表面側）が、輝度測定装置５３０の側になるように、評価装置５００内に配置した。液晶パネル５１０と前面板１００の間の距離Ｄ１は、５０ｍｍとし、前面板１００と輝度測定装置５３０の間の距離Ｄ２は、１ｍとした。
【０１５７】
液晶パネル５１０は、該液晶パネル５１０から放射される光により、全面が白色となる条件に設定した。液晶パネル５１０から放射される光は、偏光されている。また、偏光フィルムの配向性は、前面板１００が存在しない場合に、液晶パネル５１０から放射される光が、輝度測定装置５３０の方に透過されなくなる条件、すなわち直交ニコル条件に設定した。従って、前面板１００が存在しない場合、偏光フィルムを通過した液晶パネル５１０からの画像は、黒く認識される。
【０１５８】
なお、輝度測定装置５３０は、画像（光）をＣＣＤカメラでとらえる方式のものであり、得られた画像について、面内での輝度の数値化が可能である。従って、輝度測定装置５３０を用いることにより、被測定対象の面内全体にわたる輝度ムラおよび色ムラを測定することができる。また、輝度測定装置５３０では、人の目で認識した画像に対する印象に近い結果が得られるという特徴を有する。
【０１５９】
このため、この評価装置５００を用いて、前面板１００からの光を偏光板５２０を介して、写真撮影することにより、あるいは前面板１００から、偏光板５２０を介して観察される光の光量の面内分布を定量的に評価することにより、偏光板５２０からの光もれ、すなわち前面板１００における出射偏光の乱れの有無を、高感度で定量的に確認することができる。
【０１６０】
図７には、評価装置５００を用いて撮影された写真の一例を示す。また、図８には、図７のＡ−Ａ'線に沿って走査したときの透過率の変化を示す。同様に、図９には、図７のＢ−Ｂ'線に沿って走査したときの透過率の変化を示し、図１０には、図７のＣ−Ｃ'線に沿って走査したときの透過率の変化を示す。
【０１６１】
なお、図８〜図１０において、縦軸は、直交ニコル条件での光量（ｃｄ／ｍ２）を０とし、平行ニコル条件での光量（ｃｄ／ｍ２）を１００％としたときの透過率（％）で表記されている。
【０１６２】
図７の写真から、実施例１に係る前面板を設置した場合、出射偏光の乱れは、ほとんど生じていないことがわかる。また、図８〜図１０の結果から、実施例１に係る前面板の場合、位置による光量の差異もほとんど観測されておらず、透過率（％）は、最大でも約０．４％程度である（図１０）。
【０１６３】
なお、図８〜図１０の結果から、透過率の最大値Ｔｍａｘと最小値Ｔｍｉｎの差（ΔＴ）を求めたところ、図８では、ΔＴは、０．３％であり、図９では、ΔＴは、０．２％であり、図１０では、ΔＴは、０．４％であった。特に、図９の結果においては、透過率の最大値Ｔｍａｘは、全体にわたって、０．２％未満程度に抑制されており、透過光の光量は、極めて小さくなった。
【０１６４】
以上のように、実施例１に係る前面板では、面内の応力ひずみムラが有意に抑制され、これにより、出射偏光の乱れが生じないことが確認された。
【０１６５】
（比較例１）
実施例１と同様の方法により比較例１に係る前面板を作製し、この前面板の面内応力ひずみムラの程度を評価した。
【０１６６】
ただし、比較例１では、セラミック層を焼成する熱処理の後、ガラス基板を冷却する工程が、前述の実施例１とは異なっている。
【０１６７】
すなわち、比較例１では、冷却装置の冷却部材であるローラは、ガラス基板と当接する表面に、シリカ製のクロス（商品名：シリグラス）が一様に巻きつけられ、さらに前記クロスの表面に、傷防止のためのパラ系アラミド繊維クロス（ケブラー（登録商標）クロス）（厚さ３ｍｍ）が螺旋状に何重にも巻き回されている。このため、冷却部材であるローラの表面には、クロスが何重にも重なっている部分、およびクロスが全く巻かれていない部分などが混在する。その結果、前記ローラの表面は、最大で３ｍｍ程度の大きな段差を有していた。
【０１６８】
冷却工程では、ガラス基板が冷却部材であるローラ上を搬送される際に、ガラス基板が前記ローラと全く接触しない表面部分が存在した。すなわち、ガラス基板は、表面全体が不均一な状態で、前記ローラと接触し、冷却された。
【０１６９】
なお、ローラの直径および配置ピッチ等の条件は、実施例１の場合と同様である。また、ガラス基板の搬送速度は、０．１ｍ／秒〜０．５ｍ／秒の範囲であった（１方向搬送）。
【０１７０】
また、上下のノズルの配置ピッチ、冷却風の圧力、ガラス基板からの距離等の条件も、実施例１の場合と同様とした。
【０１７１】
比較例１に係る前面板の評価結果を図１１〜図１４に示す。図１１には、評価装置５００を用いて撮影された面内の画像の写真の一例を示す。また、図１２には、図１１のＡ−Ａ'線に沿って走査したときの透過率の変化を示す。同様に、図１３には、図１１のＢ−Ｂ'線に沿って走査したときの透過率の変化を示し、図１４には、図１１のＣ−Ｃ'線に沿って走査したときの透過率の変化を示す。図１２〜図１４において、縦軸は、直交ニコル条件での光量（ｃｄ／ｍ２）を０とし、平行ニコル条件での光量（ｃｄ／ｍ２）を１００％としたときの透過率（％）で表記されている。
【０１７２】
図１１の写真から、液晶パネル５１０の前に比較例１に係る前面板を設置した場合、出射偏光の乱れが生じ、面内で明るく見える部分が筋状に存在していることがわかる。
【０１７３】
また、図１２〜図１４の結果から、比較例１に係る前面板の場合、面内位置による光量の差異が明確に現れており、特に、図１２および図１４では、周期的な透過率のピークが観測されている。ピーク部分での透過率は、大きいものでは、０．７％に達していた（図１２）。
【０１７４】
なお、図１２〜図１４の結果から、透過率の最大値Ｔｍａｘと最小値Ｔｍｉｎの差（ΔＴ）を求めたところ、図１２では、ΔＴは、０．７％であり、図１３では、ΔＴは、０．４％であり、図１４では、ΔＴは、０．６％であった。
【０１７５】
以上のことから、比較例１に係る前面板では、面内に応力ひずみムラが無視できないレベルで存在し、これにより、出射偏光の乱れが生じることが確認された。
【０１７６】
（実施例２）
実施例１と同様の方法により実施例２に係る前面板を作製し、この前面板の面内応力ひずみムラの程度を評価した。
【０１７７】
ただし、実施例２では、セラミック層を形成するためのインクの焼成処理、およびガラス基板を冷却する工程が、前述の実施例１とは異なっている。
【０１７８】
すなわち、実施例２では、インクの焼成処理は、ガラス基板を、雰囲気温度６４０℃で２８０秒間保持することにより実施した。
【０１７９】
加熱の際には、まず、投入コンベアにより、ガラス基板を、６４０℃に保持した加熱区画へ搬送した。加熱区画では、コンベアの搬送方向を一定周期で反転させた。これにより、ガラス基板の搬送方向は、周期的に反転される。ガラス基板の加熱区画での滞在期間は、
２８０秒間とした。放射温度計で測定した次工程（冷却工程）直前のガラス基板の表面温度は、６１０℃であった。
【０１８０】
次に、ガラス基板の冷却処理を行った。冷却処理は、図５Ｃに示したような冷却装置７００を用いて実施した。
【０１８１】
ただし、実施例２では、ガラス基板を冷却装置内に搬送した後、冷却装置内でローラ７１０の回転方向を一定周期で反転させた。これにより、ガラス基板は、冷却装置内で周期的に水平方向で反転された。冷却時間は、２８０秒間とした。
【０１８２】
ローラ７１０は、直径が約４０ｍｍであり、約１０ｃｍ間隔で配列した。ローラ７１０は、ステンレス鋼製であり、ガラス基板と当接する表面には、全面にわたって均一にシリカ製のクロス（商品名：シリグラス）が取り付けられている。このため、冷却部材であるローラの表面は、比較的平滑であり、大きな凹凸は存在しない。基板側の凹凸差は、最大でも１ｍｍ以下であった。
【０１８３】
また、ガラス基板の搬送速度は、０．１ｍ／秒〜０．５ｍ／秒とした（順方向／逆方向とも）。ローラ７１０は加熱や冷却を積極的に行っておらず、未制御の雰囲気にさらされた状態である。従って、ローラ７１０は、焼成処理直後のガラス基板よりも低温に保持され、冷却部材として機能する。
【０１８４】
ガラス基板の上部には、ガラス基板の搬送方向と平行な方向に沿って、等間隔（４０ｍｍ間隔）で複数のノズル７２０を配置した。各ノズル７２０は、１ＭＰａ程度の圧力の冷却風を噴出する噴出口を有し、この噴出口からガラス基板の上面までの距離Ｈ１は、３３ｍｍであった。
【０１８５】
また、ガラス基板の下側には、ガラス基板の搬送方向に沿って、等間隔（４０ｍｍ間隔）で複数のノズル７４０を配置した。各ノズル７４０は、１ＭＰａ程度の圧力の冷却風を噴出する噴出口を有し、この噴出口からガラス基板の下面までの距離Ｈ２は、１００ｍｍであった。
【０１８６】
この冷却処理の後、厚さが約１０μｍ〜１５μｍのセラミック層が焼き付けられたガラス基板が得られた。
【０１８７】
実施例２に係る前面板の評価結果を図１５〜図１８に示す。図１５には、評価装置５００を用いて撮影された面内の画像の写真の一例を示す。また、図１６には、図１５のＡ−Ａ'に沿って走査したときの透過率の変化を示す。同様に、図１７には、図１５のＢ−Ｂ'線に沿って走査したときの透過率の変化を示し、図１８には、図１５のＣ−Ｃ'線に沿って走査したときの透過率の変化を示す。図１６〜図１８において、縦軸は、直交ニコル条件での光量（ｃｄ／ｍ２）を０とし、平行ニコル条件での光量（ｃｄ／ｍ２）を１００％としたときの透過率（％）で表記されている。
【０１８８】
図１５の写真から、実施例２に係る前面板を設置した場合、出射偏光の乱れは、ほとんど生じていないことがわかる。また、図１６〜図１８の結果から、実施例２に係る前面板の場合、位置による光量の差異もほとんど観測されておらず、透過率（％）は、最大でも約０．１６％程度である（図１６）。
【０１８９】
なお、図１６〜図１８の結果から、透過率の最大値Ｔｍａｘと最小値Ｔｍｉｎの差（ΔＴ）を求めたところ、図１６では、ΔＴは、０．１６％であり、図１７では、ΔＴは、０．１％であり、図１８では、ΔＴは、０．１％であった。
【０１９０】
以上のように、実施例２に係る前面板では、面内の応力ひずみムラが有意に抑制され、これにより、出射偏光の乱れが生じないことが確認された。
【産業上の利用可能性】
【０１９１】
本発明による前面板は、液晶ディスプレイ、プラズマディスプレイ、有機ＥＬディスプレイ、およびモバイルディスプレイ等のＦＰＤ装置に適用することができる。
【符号の説明】
【０１９２】
１０    本発明による前面板
１５Ａ  前面板の前側
１５Ｂ  前面板の後側
２０    ガラス基板
２１Ａ  ガラス基板の第１の表面
２１Ｂ  ガラス基板の第２の表面
３０Ａ  第１の機能膜
３０Ｂ  第２の機能膜
４０    セラミック層
１００  前面板
２００  冷却装置
２１０  ローラ
３００  ディスプレイ装置
３９０  表示パネル
５００  評価装置
５１０  液晶パネル
５２０  偏光板
５３０  輝度測定装置
６００  別の冷却装置
６１０  ローラ
６１９  第２の冷却手段
６２０  ノズル
６３０  冷却風
７００  さらに別の冷却装置
７１０  ローラ
７１９  第２の冷却手段
７２０  ノズル
７３０  冷却風
７３９  第３の冷却手段
７４０  ノズル。
【図１】
2011209695.tif 000004
【図２】
2011209695.tif 000005
【図３】
2011209695.tif 000006
【図４】
2011209695.tif 000007
【図５Ａ】
2011209695.tif 000008
【図５Ｂ】
2011209695.tif 000009
【図５Ｃ】
2011209695.tif 000010
【図６】
2011209695.tif 000011
【図８】
2011209695.tif 000012
【図９】
2011209695.tif 000013
【図１０】
2011209695.tif 000014
【図１２】
2011209695.tif 000015
【図１３】
2011209695.tif 000016
【図１４】
2011209695.tif 000017
【図１６】
2011209695.tif 000018
【図１７】
2011209695.tif 000019
【図１８】
2011209695.tif 000020
【図７】
2011209695.tif 000021
【図１１】
2011209695.tif 000022
【図１５】
2011209695.tif 000023